(57)【要約】【課題】金属基板の上に金属不純物が拡散しない低温でシリコン結晶膜を作る方法がない。また、パッシベイション（保護）膜や透明電極膜の熱処理も基板を低温に維持したままで行う必要がある。【解決手段】低温の支持台に保持した尖頭を有する錐を形成した金属基板の上に基板より相対的に高温のガスでシランを熱分解させることによりシリコン結晶層を成長させてｐｎ接合を作る。これにより、長い光路長を確保できる薄膜結晶の太陽電池を安価に製造する金属板が可能となる。シランとしてはモノシラン（ＳｉＨ４）やジシラン（Ｓｉ２Ｈ６）、トリシラン（Ｓｉ３Ｈ８）を用いることができる。錐を形成する金属基板材料としてはアルミニュームやステンレスが可能である。金属基板の上に太陽電池を製造するための製造装置が提供できる。【選択図】図１
2010192479.tif 000002
【特許請求の範囲】
【請求項１】
斜面で囲まれて尖頭を有する錐を整列形成した金属基板に、当該基板より相対的に高温のガスを吹き付けて半導体膜、絶縁膜、金属膜のいずれか、またはこれら複数種の膜を形成させることにより当該斜面に半導体との接合または半導体と半導体同士の接合が形成された基板。
【請求項２】
前記金属基板の斜面に形成する半導体膜はシリコン、またはシリコンカーバイドを含む膜から形成された多層構造であることを特徴とする請求項１記載の基板。
【請求項３】
前記錐の横断面の形が、３角形、４角形、６角形を含む多角形か、または丸であることを特徴とする請求項１または２記載の基板。
【請求項４】
前記金属基板が鉄またはアルミニュームのいずれか、または両方を含むことを特徴とする請求項１乃至３記載の基板。
【請求項５】
前記尖頭を有する錐は前記金属基板を屈曲させて形成したことを特徴とする請求項１乃至４記載の基板。
【請求項６】
前記金属基板において、尖頭を有する錐を整列形成した尖頭錐領域があり、当該尖頭錐領域を横切る平坦溝領域とともに、当該先頭錐領域を囲う平坦な周辺平坦領域があり、当該周辺平坦領域には孔または凹凸の模様を配置してあることを特徴とする請求項１乃至５記載の基板。
【請求項７】
前記模様は直線で形成されていることを特徴とする請求項１乃至６記載の基板。
【請求項８】
多数の前記錐が形成された領域を囲う峰、または当該領域を分離する溝、または交差する当該溝を配置したことを特徴とする請求項１乃至７記載の基板。
【請求項９】
斜面で囲まれて尖頭を有する錐を整列形成した金属基板の一部を遮蔽する板またはシートを当該金属基板にマスクとして被せ、当該金属基板と当該マスクを同期させて共に移動させる機構により、遮蔽部に膜を付着させないことを特徴とする製造装置。
【請求項１０】
前記の金属基板の支持台より相対的に高い温度のガスを吹き付けて半導体膜、絶縁膜、金属膜のいずれか、またはこれら複数種の膜を形成させることにより当該基板に半導体接合装置を形成させることを特徴とする請求項９記載の製造装置。
【請求項１１】
前記のガスは熱分解して膜を堆積させるガスを含むことを特徴とする請求項１０記載の製造装置。
【請求項１２】
前記のガスは当該膜に不純物をドーピングさせるガスを含むことを特徴とする請求項１０または１１記載の製造装置。
【請求項１３】
前記の膜を体積させるガスはシリコンまたは炭素または水素の元素のいずれか、または複数を含むことを特徴とする請求項１０乃至１２記載の製造装置。
【請求項１４】
前記の金属基板は、それが巻きつけられたロールから供給され、またそれがロールに巻きとられて回収されることを特徴とする請求項９乃至１３記載の製造装置。
【請求項１５】
前記の金属基板を屈曲させるプレス機構を有することを特徴とする請求項９乃至１４記載の製造装置。
【請求項１６】
前記のマスクはそれが巻きつけられたロールから供給され、またそれがロールに巻きとられて回収されることを特徴とする請求項９乃至１５記載の製造装置。
【請求項１７】
請求項１乃至８に記載の前記金属基板を用いた太陽電池。
【発明の詳細な説明】
【技術分野】
【０００１】
本発明は、薄膜型太陽電池とその製造方法および製造装置に関する。
【背景技術】
【０００２】
３００&ordm;C以上にできないガラス基板や２００℃にもできない樹脂基板（以下低温基板と総称する）上に半導体薄膜を形成した太陽電池がある。低温基板の上に成長できる半導体としてはプラズマＣＶＤで成長させるアモルファスシリコンがよく用いられる。
【０００３】
薄膜はｐ型とｎ型の半導体でありｐｎ接合を形成する。アモルファスシリコンの薄膜を用いるとき光励起で発生させた電子と正孔を再結合させずに早くｐｎ電極層に移動させる割合を大きくするために加速のための内部電界を発生させる層となる真性層を間に挟む。
【０００４】
ｐｎ接合の層は基板が絶縁膜であるので、基板の上に電極層を予め形成してから成膜を行うことが一般的である。
【０００５】
この太陽電池のエネルギー変換効率を決定する要素のうち、接合層に入射する太陽光の量と接合材料の吸収特性とその吸収に寄与する光路長の確保で決まる要素がある。
【０００６】
材料が決まると吸収特性は設計できる。太陽光の吸収量を決める他の要素に表面材料の屈折率と表面の物理形状で決まる反射率がある。
【０００７】
太陽電池の主面に対して垂直に太陽光を入射させると、光の一部は反射して一部が接合層に進入する。進入した光も再び裏面反射されて主面から反射光とともに外にでる。
【０００８】
また、入射した光は吸収係数で決まる吸収が光の進入に従い起きる。大部分が吸収に寄与するためには光路長は吸収係数の逆数（吸収長とここでは定義する）より十分に長い必要がある。光路長が吸収長より短いと吸収量が少なくなり電子正孔対を発生させる効率が下がる。
【０００９】
この対策のために、長い光路長を作り出すために、よく基板の主面に対して凹凸処理を施す。凹凸は斜面で形成される。斜面で反射した光は対向する斜面に入射する。また接合層に斜め入射した光は層の中を多重反射を繰り返し進行するので長い光路長を確保できる。
この原理のために、太陽電池の基板の主面に対して斜めの面を有するように凹凸処理がなされる。
【００１０】
特開２００６−１２０７４５に開示された「薄膜シリコン積層型太陽電池」では、上述のような凹凸処理がなされる場合に、この凹凸部の凹凸ピッチおよび高低差の値を最適化する技術が開示されている。
【００１１】
結晶シリコン基板を用いる太陽電池のときは、選択性のあるシリコンエッチ薬品で表面に低速エッチ面のファセットを形成してこの凹凸を形成できる。薬品エッチに対しては結晶面に依存してエッチ速度が異なるのでファセットが形成される。従って、結晶のシリコンに凹凸を作る工程は薬品エッチの方法で容易である。
【００１２】
ガラス基板は結晶面のないアモルファスであるので、この凹凸形成処理はシリコンエッチほど簡単でない。従って、ガラス基板の上に形成する透明電極に凹凸をつくるやり方がある。その構造例を図２３に示す。
【００１３】
現在、ガラス基板は安価な基板であるので、大型のガラス基板の上に透明電極をつけて、この凹凸を作る処理を施している。
しかし、大型になるつれ、割れることや搬送装置の巨大化、また真空成膜装置の巨大化など、コストを押し上げる大型ガラスの弊害がある。また暴風雨などに耐えられるようにそれらを収納する建築物のコストも大きい。
【００１４】
従って、大型に拡張できて、搬送が容易で、収納建設も安価にさせる割れない基板の上に太陽電池を作ることがコストの点から望ましい。さらに表面の凹凸作製が容易な基板があれば、太陽電池に好適であると言える。その観点から、鉄板などの上に結晶半導体層を成長させたいというニーズがあった。
【００１５】
ガラス基板につけた透明電極に凹凸処理を施しても、凹凸の段差は透明電極の厚み程度に制限される。それでも反射率の低減に対しては光の波長程度の凹凸で反射率は影響されるので１ｕｍ程度の凹凸処理は、反射率低減には有効であろう。
【００１６】
しかし、もっと吸収効率を高くするには吸収長より長い光路長を得たい。このために結晶シリコン太陽電池の場合，必要光路長の５０ｕｍ以上の厚みの２００ｕｍ厚みの結晶シリコン基板を用いる。凹凸は少なくとも必要光路長５０ｕｍ以上の深さが好ましいのであるが、大型ガラス基板にこのような凹凸を作ることは容易でない。
【００１７】
凹凸を作る目的には鉄板のような金属基板が簡単である。凹凸の型のプレス加工またはロール加工で容易に５０μｍ以上の凹凸作製が可能である。
【００１８】
ところが金属を基板とし結晶成長の通常の高い温度に基板を加熱してシランガスを分解して結晶成長させるとき、希望しない金属不純物が結晶層に拡散する。課題は鉄板のような金属基板をガスの分解温度にまで加熱させないで金属不純物が拡散しない低温でシリコン結晶膜を作る方法がなかったことである。またパッシベイション（保護）膜や透明電極膜の熱処理も基板を低温に維持したままで行う必要がある。ポリシリコン成長に必要なシランガスの熱分解温度は通常６２０℃である。基板は３００℃以下に維持したままシリコンを成長させたい。透明電極としての塗布式ＺｎＯの熱処理温度は５００〜６００℃である。熱処理も３００℃以下に基板を維持したまま行いたいという要求がある。
【００１９】
要求に応える従来技術は、３７０℃程度の金属基板の上にシランガスのプラズマＣＶＤ法によりアモルファスシリコンを成長させる方法である。しかしアモルファスシリコンの生成キャリアーの拡散距離は短く、１０％以上の光電気変換効率を得ることは望めない。基板の上に拡散防止の膜をつけてそれを６００℃程度に加熱すれば熱ＣＶＤの方法で高い効率の得られるポリシリコン膜を作製できるが、金属基板の熱収縮が大きいので大型基板の上の結晶膜が割れる。また拡散防止の膜のピンホールなどを貫いて鉄などの不純物が結晶中に拡散する課題がある。
【先行技術文献】
【特許文献】
【００２０】
【特許文献１】特開２００６−１２０７４５号公報
【発明の概要】
【発明が解決しようとする課題】
【００２１】
もし、凹凸処理をした金属板に基板をガスの分解温度より低温に維持したままでシリコン結晶膜を成長できれば、以上の課題は解決する。課題は金属基板の上にシリコン結晶膜を成長させる結晶形成技術である。また、製造に必要な絶縁膜や透明電極膜を高くともポリシリコンの形成温度を超えない基板温度で形成する技術である。
本発明は、上述の従来技術による課題を解決し、凹凸が施された金属板の上にシリコン結晶膜を成長させることができるようにした技術であって、この金属板の温度をポリシリコン形成温度よりも低温に維持して絶縁膜および透明電極膜を形成できる技術を提供するものである。
【課題を解決するための手段】
【００２２】
本発明は、斜面で囲まれて尖頭を有する錐を整列形成した金属基板に、当該基板より相対的に高温のガスを吹き付けて半導体膜、絶縁膜、金属膜のいずれか、またはこれら複数種の膜を形成させることにより当該斜面に半導体との接合または半導体と半導体同士の接合が形成されたことを特徴とする。
本発明によれば、斜面で囲まれた尖頭を有する錐を整列形成した金属基板に、当該基板より相対的に高温のガスを吹き付けて２層以上の半導体膜を形成させるので、当該斜面にｐｎ接合を形成できる。
【００２３】
また、金属基板の斜面に形成する半導体膜はシリコン、またはシリコンカーバイドを含む膜から形成された多層構造であることが望ましい。
【００２４】
また、上記錐の横断面の形が、３角形、４角形、６角形を含む多角形か、または丸であってもよい。
【００２５】
上記金属基板が鉄またはアルミニュームのいずれか、または両方を含んでもよい。
【００２６】
上記尖頭を有する錐は、上記金属基板を屈曲させて形成することができる。
【００２７】
また、上記金属基板において、尖頭を有する錐を整列形成した尖頭錐領域があり、当該尖頭錐領域を横切る平坦溝領域とともに、当該先頭錐領域を囲う平坦な周辺平坦領域があり、当該周辺平坦領域には孔または凹凸の模様を配置してあることを特徴とする。
【００２８】
上記模様は直線で形成されうる。
【００２９】
また、多数の上記錐が形成された領域を囲う峰、または当該領域を分離する溝、または交差する当該溝を配置してもよい。
【００３０】
本出願の第２の発明は、斜面で囲まれて尖頭を有する錐を整列形成した金属基板の一部を遮蔽する板またはシートを当該金属基板にマスクとして被せ、当該金属基板と当該マスクを同期させて共に移動させる機構により、遮蔽部に膜を付着させないことを特徴とする製造装置である。
【００３１】
また、この製造装置は、上述の金属基板の支持台より相対的に高い温度のガスを吹き付けて半導体膜、絶縁膜、金属膜のいずれか、またはこれら複数種の膜を形成させることにより当該基板に半導体接合装置を形成させることを特徴とする。
【００３２】
上述のガスは、熱分解して膜を堆積させるガスを含むことを特徴とする。
【００３３】
また、上述のガスは、当該膜に不純物をドーピングさせるガスを含むことができる。
【００３４】
上述の膜を体積させるガスは、シリコンまたは炭素または水素の元素のいずれか、または複数を含んでもよい。
【００３５】
上述の金属基板は、それが巻きつけられたロールから供給され、またそれがロールに巻きとられて回収されるものであってもよい。
【００３６】
上述の金属基板を屈曲させるプレス機構を有することが望ましい。
【００３７】
上述のマスクは、それが巻きつけられたロールから供給され、またそれがロールに巻きとられて回収されることを特徴とする。
【００３８】
本出願に係る第３の発明は、上述の金属基板を用いた太陽電池である。
【発明の効果】
【００３９】
本出願の第１の発明によれば、屈曲させて尖頭を有する錐を整列形成した金属基板の斜面に半導体ｐｎ接合を形成した基板形成が可能になる。屈曲により光の反射を防止させながら、与えられた限られた基板面積の中で長い光路長を確保することが可能になる。
また、屈曲自在のアルミニュームまたは鉄を含むシートまたは板を基板として用いるとロールから原料基板を供給し、それにｐｎ接合を形成させてその基板をロールに巻き取る製造方法と製造装置が可能になる。シート状の基板に対して、ロールから供給されるシート状のマスクを接触させ、基板と同期して同時に移動させると、マスクのセット、膜の成長、マスクのロール巻き取り回収という基本の膜成長工程が連続して可能になる。
【００４０】
さらに、金属基板の尖頭錐領域の周辺部分の平坦面の部分に直線状の孔や凹凸を配置することにより、それを基板の位置座標として用いるとともに位置決め物差しとして基板を正確に移動させることが可能である。基板に鉄などの磁性材料を用いると孔の位置を磁気ヘッドで読み取ることも可能になる。鉄を含む基板を用いると電磁誘導加熱の方法で基板を部分的に加熱することも、時間的に制御して加熱することも可能である。
【００４１】
基板の孔や凹凸模様を位置情報として使うとともに、マスクを接触させて被せるときの位置合わせのための勘合突起や孔としても利用できる。ガスを吹き付けて膜を選択的に成長させるときのマスクは、尖頭錐領域に半導体層領域を形成するための中抜きマスクが可能であり、マスクを支持する枠としての稜は当該領域を囲う平坦部に下ろすことが可能である。半導体層を形成すべき領域をマスクする周辺抜きマスクのときは、マスクの形を支持する稜は十字に配置させて当該領域を横切る平坦溝部に下ろすことが可能である。
【００４２】
本出願の第２の発明によれば、金属基板の尖頭錐領域の上に、基板の支持台温度より相対的に高い温度でガスを吹き付けて、堆積性のあるガスを熱分解させて結晶薄膜を堆積させる装置が可能である。
また、ドーピングが可能であるので、同装置は薄膜のｐｎ接合、ヘテロ接合形成を可能にさせる。同じ機構でＳｉＯ２絶縁膜の形成も可能であるので、同装置により絶縁膜で周辺を保護されたｐｎ接合を金属基板の尖頭錐領域の上に製造することが可能である。
さらに、金属基板をロールから供給して屈曲加工や孔加工をプレスで行い、膜形成と加熱処理を連続して行い、処理の終了した金属基板をロールに巻き取り回収することが可能である。勿論、予め加工を施した基板をロールから供給することも自由である。
これによって、金属基板がシート状で連続供給されると結晶成長させたくない領域をマスクするマスクも連続供給することが製造技術的に簡単になる。マスクを金属シートで形成してマスク自身もシートとしてロール供給、ロール回収することが可能である。金属基板を１のシート、マスクを２のシートとすると上に述べた位置合わせの突起と孔で機械的な勘合により、金属基板とマスクを重なる２枚のシートとして移動させることも可能になる。
【００４３】
本出願の第３の発明によれば、尖頭錐の整列配置された金属基板の上に太陽電池を安価に高速で製造可能である。金属基板であるので、堅牢な装置となり、設置や維持費用の節約になる。
【図面の簡単な説明】
【００４４】
【図１】図１は基板を相対的に吹き付けガス温度より低温に維持したまま、膜を成長させる装置構造の模式的平面図である。
【図２】図２は基板を吹き付けガス温度より相対的に低温に維持して基板表面を加熱する装置構造の模式的断面図である。
【図３】図３は、表面に尖頭凹凸加工処理をした金属シート基板に結晶膜を高温ガス吹き付け装置で形成した太陽電池の模式断面図であって、（Ａ）はＳｉＣ／ｎ−Ｓｉ／ｐ−Ｓｉ／ＳｉＣ／金属の構造を示し、（Ｂ）はｎ−Ｓｉ／ｐ−Ｓｉ／金属の構造を示す。
【図４】図４は、欠陥や界面準位などを無視したＳｉＣ／ｎ−Ｓｉ／ｐ−Ｓｉ／ＳｉＣ／金属構造のバンドダイヤグラム模式図であって、（Ａ）は光が当たる前を示し、（Ｂ）は光が当たったときを示す。
【図５】図５は、ｎ−Ｓｉ／ｐ−Ｓｉ／金属構造のバンドダイヤグラム模式図であって、（Ａ）は光が当たる前を示し、（Ｂは）光が当たったときを示す。
【図６】図６は、太陽電池の製造工程例の模式図である。
【図７】図７は、図６に続く太陽電池の製造工程例の模式図である。
【図８】図８は、図７に続く太陽電池の製造工程例の模式図である。
【図９】図９は、プレス５１で尖頭錐加工した金属シートの平面模式図である。
【図１０】図１０は、プレス５１で尖頭の凹凸加工した金属シートのＸ１Ｘ１断面構造を示す図である。
【図１１】図１１は、ｐマスクを被せた構造の模式図であって、（Ａ）は平面図を示し、（Ｂ）はＸ２Ｘ２断面図を示す。
【図１２】図１２は、図１１（Ａ）に示す平面図におけるＹ２Ｙ２の断面図である。
【図１３】図１３は、ｐマスクを外した構造模式図であって、（Ａ）は平面図を示し、（Ｂ）は、Ｘ３Ｘ３断面図を示す。
【図１４】図１４は、ｎマスクを被せた構造模式図であって、（Ａ）は平面図を示し、（Ｂ）は、Ｘ４Ｘ４断面図を示す。
【図１５】図１５は、ｎマスクを回収した構造模式図であって、（Ａ）は平面図を示し、（Ｂ）は、Ｘ５Ｘ５断面図を示す。
【図１６】図１６は、コンタクトマスク（Ｃマスク）を被せた構造模式図であって、（Ａ）は平面図を示し、（Ｂ）はＸ６Ｘ６断面図を示す。
【図１７】図１７は、ＳＯＧ焼成シリコン酸化膜を形成させコンタクト窓を形成した構造模式図であって、（Ａ）は平面図を示し、（Ｂ）は、Ｘ８Ｘ８断面図を示し、（Ｃ）は、Ｘ９Ｘ９断面図を示す。
【図１８】図１８は、透明電極マスクを被せた構造模式図であって、（Ａ）は平面図を示し、（Ｂ）は、Ｘ１０Ｘ１０断面図を示す。
【図１９】図１９は、透明電極を成長させた構造模式図であって、（Ａ）は平面図を示し、（Ｂ）は、Ｘ１１Ｘ１１断面図を示す。
【図２０】図２０は、電極マスクを被せた構造模式図であって、（Ａ）は平面図を示し、（Ｂ）は、Ｘ１２Ｘ１２断面図を示す。
【図２１】図２１は、電極ラインを形成した構造模式図であって、（Ａ）は平面図を示し、（Ｂ）は、Ｘ１３Ｘ１３断面図を示す。
【図２２】図２２は、太陽電池のカセット式製造工程ユニット例の模式図である。
【図２３】図２３は、アモルファスシリコン太陽電池の基本構造を示す模式図である。
【発明を実施するための形態】
【００４５】
本発明を実施するための最良の形態について、図１乃至図３を用いて説明する。本実施形態では、基板を低温に維持したままで、その上に結晶膜を形成させる。これによって、金属基板上にシリコン結晶膜を成長させることができるようにし、上述の課題を解決する。
【００４６】
基板より高い温度のガスを作り、そのガスに基板を接触させると表面が停滞層を介して加熱されて、基板全体はガスの温度ほどには加熱されない。これが表面を加熱するまたは加熱されたガスに接触させ、基板の内部または裏面の温度を相対的に低温に維持する解決方法の原理である。
【００４７】
本解決方法に用いる結晶薄膜の成長装置の基本原理図を図１に示す。図１は基板を吹き付けガス温度より相対的に低温に維持したまま、膜を成長させる装置構造の模式図である。図２は基板を吹き付けガス温度より相対的に低温に維持して基板表面を加熱する装置構造の模式図である。成長装置を説明する。ガスを加熱器１３で加熱して、例えばこの場合、二つの高温ガス１２を作り出す。高温ガス１２はアパーチャー１４にあたり、ノズル１５から吹き出る。このときのガスは窒素、アルゴン、ヘリュームなどの不活性ガスのほか水素などの還元ガスを選ぶことができる。二つの高温ガス１２が出会う場所にシラン１６を加熱しないで導く。シラン１６は手前の途中熱分解の量を少なくさせるように加熱器１３を通さず石英管１７を通して導かれる。
【００４８】
シラン１６は加熱された高温ガスが作る高温の空間１８で高温ガス１２に触れて分解活性種を作り出す。モノシランＳｉＨ４であればガスの例えば温度が６００℃で、またジシランＳｉ２Ｈ６は例えば５７０℃で、トリシランであれば例えば５００℃でポリシリコンを成長させることができる。分解活性種は高温ガスより低温の支持台１０の上に保持された基板１１に接触すると、シリコン膜１９を堆積させる。即ち、図１に示す装置は基板１１をガス温度より相対的に低温に保持したままシリコン膜１９を熱ＣＶＤ（化学気相成長）で成長させる。シランの中にフォスフィンＰＨ３を不純物として混合させるとｎ型シリコンが成長する。ジボランＢ２Ｈ６を混合させるとｐ型シリコンが成長する。シランと共にアセチレンＣ２Ｈ２を混合するとシリコンカーバイドＳｉＣ膜が高温ガスの温度７５０度で成長する。またこれと同時にフォスフィンを混合するとｎ型のＳｉＣが成長する。シリコンカーバイドはシランとアセチレンの代わりにアルキルシランを導入しても例えば８００&ordm;Cで成長させることできる。
【００４９】
シランとともにＮ２Ｏのガスを導入すると高温ガスの温度が７００℃でシリコン酸化膜が成長する。またアンモニアＮＨ３を同時に導入するとシリコン窒化膜が成長する。
基板は、基板を保持する支持台１０からの冷却効果により、高温ガスより相対的に低い温度に保持される。例えば、ポリシリコンを成長させるとき、高温ガスの温度が６００℃でもカーボン製の支持台に置かれた金属板を３００℃に維持したまま、シリコン膜を成長させることができる。
【００５０】
次に高温ガスを吹き付けて基板１１の表面を熱処理する装置を図２で説明をする。ガスを加熱器１３で加熱して二つの高温ガス１２Ａと１２Ｂを作り出す。
例えば高温ガス１２Ａは３０ＳＬＭで、１２Ｂは３ＳＬＭで基板１１にあてる。流速が早いガス１２Ａはビーム状に垂直に近い形で当たり、薄い停滞層ができる。薄い停滞層はガスの熱を基板表面によく伝達させるのでガスの温度を表面によく伝える。流速の遅いガス１２Ｂは相対的に厚い停滞層を作るので相対的に熱伝達の効率が低い。従って、相対的に１２Ａが作る温度より低い表面温度を基板上に作る。ガス１２Ａは流量が大きいので１２Ｂのビームを外側に曲げる。基板表面に例えばスピンオングラスが塗られているとき基板をガス１２Ｂ側から挿入移動させると低温の処理をまず先行して行い溶剤（例えばアルコール）を揮発させ仮焼成を行い、ガス１２Ａを通過することで相対的により高温のアニール処理がされて焼成が完全に行われる。揮発した溶剤はガス１２Ｂの曲げられた方向に排出される。熱を加えるだけでなく、材料を熱処理で１方向に除くためには、このように２系統のガス流量のバランスを不均等にするのが有効である。これを多段に組み合わせる加熱法も被材料に依存して有効である。
水分に親和力がある材料を除く目的の熱クリーニング処理をするためには、水分を含ませた高温ガスの吹き付けが有効である。
【００５１】
次にプレスで表面に凹凸加工処理を施した金属基板２１に積層で結晶シリコン膜を成長させたサンプルの構造の模式図を図３に示す。ｐ型シリコン層２２、ｎ型シリコン層２３、ｎ型シリコンカーバイト層２４、透明電極層２５を上に述べた熱ＣＶＤにより凹凸表面の金属基板上に成長させる。この場合、凹凸は尖頭を有する錐である。錐は基板の主面に対して傾いた斜面で囲まれている。錐の横断面は長方形を含む四角でもよいし、３角形であっても、６角形であっても良い。また断面は多角形でなく、丸であっても良い。錐の頂点の隣同士の距離Ｗが頂点の高さＨより小さい場合であっても熱ＣＶＤで成長させる薄膜結晶膜が斜面表面を覆うので図２に示した構造が可能である。即ちＨ／Ｗが１より大であっても良い。
【００５２】
機械加工でＨは５０ｕｍ以上、例えば５００ｕｍであっても凹凸表面の加工は可能であるので、斜面のシリコン層を伝播する光の光路長は十分長く設計できる。凹凸加工は切削であっても、プレス加工でも可能である。基板が薄いときはプレス加工で基板を屈曲させて凹凸を作ることができる。また屈曲させた表面を持つ第１の基板に第２の基板となるべき金属薄膜、例えばアルミニュームシートを押し付けて形成した積層の基板であっても良い。
【００５３】
ガラス基板は屈曲させて表面に深い凹凸を作ることは出来なかったのに対して、屈曲させて得た深い凹凸表面を持った金属基板の上に図１に示す高温ガスを吹き付ける熱ＣＶＤの装置により、シリコン積層膜のｐｎ接合層を作ることが可能になった。
【００５４】
当該屈曲金属基板の上にｐ型シリコン結晶層２２とｐ型シリコン結晶層２３を成長させた断面構造模式図を図３（Ｂ）に示した。それに相当する表面準位を考慮しない単純なエネルギーバンドダイヤグラムを図５に示した。成長させるｐ型シリコンの不純物としてはボロン（Ｂ）を選ぶ。シリコン中のＢは鉄（Ｆｅ）と結合してＦｅゲッターとしての役割をする。従って、金属基板がＦｅを含む材料から構成されるときボロン（Ｂ）の不純物がＦｅのゲッターとして好適である。金属基板がＦｅを含む材料であるとき、例えばアルミニューム（Ａｌ）の薄膜シートを上打ちした２層の多層膜構造の基板であるとき、Ｆｅはアルミニュームシートで拡散阻止されて、ＢとともにＡｌがシリコンのｐ型不純物として作用しても良い。
【００５５】
シリコンカーバイド（ＳｉＣ）を積層させる例を図３（Ａ）を示す。ＳｉＣをシリコンのｐｎ接合の上に配置させた例である。不純物濃度に依存するバンド曲がりや欠陥などを無視して、それに相当する単純なエネルギーバンドダイヤグラムを図４に示す。ＳｉＣはワイドバンドギャップ材料であり、硬い材料でもあるので、光の窓材としても汚染や不純物拡散の防止膜としても作用するので、シリコンと積層にすることで長期使用の信頼性を改善する特性がある。ｎ型にドーピングするときはフォスフィンガスをドーピングガスとして用いることができる。窒素（Ｎ）は一般なｎ型不純物なのでアンモニア（ＮＨ３）のガスを不純物導入ガスとして選ぶこともできる。
【００５６】
シリコンカーバイド（ＳｉＣ）層２４はシリコンよりワイドバンドギャップなので、シリコンのバンドギャップ相当の波長より短波長の光を吸収する。このため、光のスペクトルの利用幅の効率が改善される。上に積層させたＳｉＣは光生成した正孔のリペラー障壁としての効果も期待できる。
【００５７】
ｐ型シリコンを金属基板の上に成長させるのに先行してＳｉＣ２１を成長させても良い。しかし、ｐ型にドーピングは困難であるのでＳｉＣ２１を成長させない部分を作り金属基板とｐ型シリコンを電気短絡させて、光で生成された電子の部分的なリペラーとして用いることも設計できる。
上下のＳｉＣ層に短絡した部分が存在すると全体のバンドダイヤグラムは図３と図４の部分ダイヤグラムを混合したバンドダイヤグラムのごとくなるであろう。
結晶層としてシリコンとシリコンカーバイドを積層させる半導体膜の積層例をしめしたが、本成長技術では他の材料の積層も可能である。
【００５８】
シランとゲルマンガスＧｅＨ４を同時に入れるとゲルマニュームとシリコンの混晶膜が成長する。
シリコンとゲルマニュームは混合可能な結晶系である。ゲルマニュームはシリコンに歪を与えて電子構造を変化させるので、適度な比率のとき太陽光を効率よく吸収させるのに有効である。任意の組成が可能であるのでゲルマニュームの混合量を膜の厚み方向に変化させると傾斜構造の薄膜を形成できる。
【００５９】
以上、低温に保持した屈曲金属基板の上に基板より相対的に高温のガスでシランを熱分解させることによりシリコン結晶膜を成長させてｐｎ接合を作る発明を説明した。これにより、長い光路長を確保できる薄膜結晶の太陽電池を金属板の上に作製することが可能となった。シランとしてはモノシラン（ＳｉＨ４）やジシラン（Ｓｉ２Ｈ６）、トリシラン（Ｓｉ３Ｈ８）を用いることができる。また水素との化学反応の助けをかりて熱分解させるときは塩化シランを用いることも可能である。
【００６０】
ｐｎ接合を安定に保持するにはｐｎ接合の界面が外に顔を出す部分には絶縁膜を形成することが必要である。先に述べたシリコン酸化膜やシリコン窒化膜をシランと酸化ガス、シランと窒化ガスから成長させることが可能である。さらに簡単には酸化膜の場合、必要な部分にスピンオングラス（ＳＯＧ）をスプレイや塗布の方法で付着形成させ、それを例えば３００℃でアニールするという方法でも絶縁膜が形成できる。
【００６１】
電極膜も付着形成とアニールの方法で形成できる。ｎ型シリコン結晶層の上の透明電極２５を、例えばＺｎＯ塗布材料をインクジェットの方法や塗布の方法で付着させ形成することが可能である。まず、吹き付け付着させたあと加熱して溶剤を揮発させる。次に基板より高い温度、例えば６００℃の高温窒素ガスを吹き付けて完全焼成することによりＺｎＯの透明電極を形成できる。吹き付ける部分を打ち抜いた金属マスクを被せて行うと、打ち抜いたマスクのパタンの透明電極パタンができる。
【００６２】
以上述べた方法により成膜が相対的に低温で行われると、製造技術的に利益がある。まず、金属の基板が利用できるので、金属基板を巻きつけたロールから基板の連続供給が可能になる。金属基板がシート状で連続供給されると膜を成長させたくない領域をマスクするマスクも異なる金属や同じ金属で製作して連続供給することが製造技術的に簡単に可能になる。金属基板に孔や突起を設けて、その孔や突起と合うように金属マスクの側に対応する孔や突起を設けることで簡単に基板とマスクの位置合わせができる。
【実施例１】
【００６３】
次に、屈曲させて尖頭のある錐を整列形成した金属基板に太陽電池を作る工程実施例を図６に示す。
図６において、金属基板はロール５５０に巻かれたステンレス板金である。ステンレス板金は鉄、クロム、ニッケルの元素を含む。基板はアルミニュームを含む他の金属であっても良い。また基板はこれらの金属の積層したものでも良い。金属基板は曲がるので、その特徴を現すようにここでは以後これを金属シート６０と呼ぶ。金属シート６０はロール５５１で方向を変えて屈曲を与えるプレス５５２に進む。
【００６４】
プレスした基板の平面図を図９に示す。プレス５５２により屈曲させて太陽電池の半導体膜を形成する領域に尖頭のある錐（以後、これを錐と記す）を整列して配置した領域（整列尖頭錐領域）６１を形成した。尖頭とは底部より先の細くなった形を意味するが、先が丸くなっていても、一部平坦になっている場合も含む。錐とは先が細い多面体または円錐を意味する。シート６０の長手方向周辺の平坦部分に必要な座標となる孔マーク６２と凹凸マーク６３を形成した。整列尖頭錐領域６１を横切るように底が平坦な谷の溝部（平坦溝部）６４を形成した。領域６１周辺の平坦な領域には基板の位置移動のための駆動力を伝える駆動孔６８と一定間隔を与える間隔孔６５が同じ間隔で形成された。
【００６５】
さらに、マスクの位置を載せるだけで決まるための錐形状のアラインメント突起６６が配置されて金属シートが形成された。錐と突起６６の横断面は多角形でも丸でも設計は自由であるが、ここでは正方形を選んだ。整列尖頭錐領域６１を囲むように稜６７が形成された。
【００６６】
図９に示した平面図のＸ１Ｘ１断面図を図１０に示す。錐の頂点と頂点の距離Ｗと錐の高さＨは設計事項である。錐は四角錐として、頂点と頂点の距離は１ｍｍ,錐を形成する斜面７２同士の角度が６０度に設計した。ここでは、錐が見えるように描くための紙面の都合上、錐の数とその領域は限られた数と面積で示したが、設計により自由に多数配置して拡張できる。また、平面形状の寸法はＷの１／２をデザインルール（設計寸法の単位）として全体を描いた例を示したが、デザインルールを用いずに自由に平面寸法を設計することができる。
【００６７】
プレスによる尖頭錐の形成工程ユニットのあと、金属シートは汚れを取るための洗浄のための高温ガス吹出し加熱器５５３の下を通る。加熱器５５３の基本構造は図２に示した。水を窒素でバブリングさせて水分を含む高温の窒素ガスを吹き付けることで、油やゴミを取り除く効率を改善する。２つの高温窒素ガスの１２Ａは３０ＳＬＭ，１２Ｂは３ＳＬＭとし、ガスの温度は例えば設定２５０℃である。
【００６８】
このあとＰ型半導体成長工程ユニットに進む。ここではまずｐマスクを被せる。ｐマスクはｐ型半導体層を成長させる領域を決めるためのマスクである。ｐ型半導体はｐ型シリコンである。ｐマスク８１と金属シートとのかぶさりを表す平面図を図１１（Ａ）に示した。ｐマスク８１の材料は例えば不透明石英である。熱膨張率の違いによる寸法や位置のずれを少なくするために金属基板と同じ材料、または熱膨張率を近づけた別の材料を用いることも可能である。
【００６９】
ポリシリコンが付着するので当該マスクは洗浄する必要がある。一定の厚みのポリシリコンがついたあと、廃棄する製造管理法を用いるときは安価な金属、例えばアルミニュームなどの金属でも良い。４箇所にあるマスクアラインメント孔８２にマスクアラインメント突起６６が貫通してマスクが位置合わせされる。
【００７０】
図１１（Ｂ）はその様子を示す。マスクと基板の位置が合っていることは位置合わせ確認孔８３を貫通して光で透過型ホトセンサーで分かる。マスクの位置合わせ確認孔８３を設計して孔の有無を設計すると、デジタル信号の列として扱うコードとすると、マスクの種類や仕様の区別と管理データとして用いることもできる。
【００７１】
これを表現するために図１１では、異なる配置の位置合わせ確認孔８３を用いたことを示した。ｐマスク８１を被せたあと送り機構５５４により金属シートを移動させる。マスクは金属シートとともに移動する。金属シートを移動させながらｐ型シリコン成長ガス吹き付け装置５５５によりｐ型シリコンを成長させる。
【００７２】
図１に成長ガス吹き付け装置５５５の原理的構造を既に示した。加熱器１３はカーボンにＳｉＣのコーテングをしてゴミの発生と酸化を抑制する材料構造とした。カーボン加熱器の加熱はそれを貫く２．２ＫＷの赤外ランプで行った。窒素ガスはカーボン加熱器に閉じ込められて左右の主面を沿うように２系統に分かれる。分かれたガスがさらに１０の系統の細い流れに分かれ、その細い流れがカーボンと垂直衝突をしてまた一つになる。これを１０回繰り返して進み、それぞれが主表面で合流する。
【００７３】
表面にそって加熱されたガス１２は１ｍｍＸ１８０ｍｍの断面形状を持った２系統の高温ガスビームとなり加熱器１３を出る。左右２系統の高温ガスビームである窒素ガス１２の合計流量は１０ＳＬＭとした。窒素ガスを設定６００℃の加熱器１３で加熱して二つの６００℃ガス１２を作り出す。
【００７４】
ガス１２はアパーチャー１４にあたり、ノズル１５から吹き出る。二つのガス１２が出会う場所に窒素で１％に希釈したモノシラン１６を１ＳＬＭで加熱器１３を通さない石英管１７で導いた。モノシラン１６の流れには１％に窒素で希釈したジボランＢ２Ｈ６を１０ＳＣＣＭの流量で合流させてｐ型ドーパントを合流させて導入した。
【００７５】
シラン１６とドーパントガスは加熱されたガス１２が作る高温の空間１８で６００℃の窒素ガスに触れて分解活性種を作り出す。この場合、モノシランＳｉＨ４であればガスの温度が６００℃かそれ以上で活性種がよく発生してポリシリコンがよく成長する。以上の処理を行うことによりｐ型ポリシリコンがマスクの上と金属シート上に成長した。されに低温のポリシリコンの成長にはモノシランに代えて高次のシランを用いることができる。ジシランＳｉ２Ｈ６は例えば５７０℃で、トリシランＳｉ３Ｈ８は例えば５００℃で、よくポリシリコンを成長させることができる。
【００７６】
シランと共にアセチレンＣ２Ｈ２を混合するとシリコンカーバイドＳｉＣ膜を高温ガスの温度７５０度で成長させることができるので、ｐ型シリコンの成長に先立ってＳｉＣを例えば５０ｎｍ成長させて、金属シートからの金属の拡散防止をさせる材料設計をすることもできる。ｐ型シリコン膜の成長が終わったあと、ｐマスク８１を回収する。
【００７７】
図１２に図１１（Ａ）のＹ２Ｙ２の断面を示す。リフトピン８４が間隔孔６５を貫通してリフトピン孔８５にドッキングする。ピン８４がさらに押し上げ、金属シート６０からマスク８１を分離する。図示しない回収アームでマスク８１の横を押さえてマスクを回収する。回収したマスクは図示しないマスクカセットに収納される。
【００７８】
図１３（Ａ）にマスクが回収された金属シート６０の平面図を示す。マスクの開口した表面にｐ型シリコン９１が成長している。Ｘ３Ｘ３断面構造を図９（Ｂ）に示す。表面の尖頭を有する錐の斜面７２にそってｐ型シリコン９１が成長する。ｐマスク回収したあとｎマスクをセットする。
【００７９】
ｎマスクはｎ型半導体層を成長させる領域を決めるためのマスクである。ｎ型半導体はここではｎ型シリコンである。ｎマスク１０１と金属シートとのかぶさりを表す平面図を図１４（Ａ）に示した。ｎマスク１０１の材料は例えばアルミニューム板である。４箇所にあるマスクアラインメント孔１０２にマスクアラインメント突起６６が貫通してマスクが位置合わせされる。図１４（Ｂ）はその様子を示すＸ４Ｘ４断面図である。マスクと基板の位置合わせは位置合わせ確認孔１０３で確認する。
【００８０】
ｎマスク１０１を被せたあと送り機構５５４により金属シートを移動させる。金属シートを移動させながらｎ型シリコン成長ガス吹き付け装置５５６によりｎ型シリコンを成長させる。二つのガス１２が出会う場所に窒素で１％に希釈したモノシラン１６を１ＳＬＭで加熱器１３を通さない石英管１７で導いた。モノシラン１６の流れには１％に窒素で希釈したホスフィンＰＨ３を１０ＳＣＣＭの流量で合流させてｎ型ドーパントを合流させて導入した。シラン１６とドーパントガスは加熱されたガス１２が作る高温の空間１８で６００℃の窒素ガスに触れて分解活性種を作り出し、ｎ型シリコンがマスク開口部に成長する。
ｎ型シリコン膜の成長が終わったあと、ｎマスク１０１を回収する。マスクの回収は、ｐマスク回収と同じ手順であるので記述しない。
【００８１】
図１５（Ａ）にｎマスクが回収された金属シート６０の平面図を示す。マスクの開口した表面にｎ型シリコン１１１が成長している。Ｘ５Ｘ５断面構造を図１５（Ｂ）に示す。表面の尖頭錐の斜面７２にそってｎ型シリコン１１１が成長する。ｎマスク回収したあとコンタクトマスク（Ｃマスク）１２１をセットする。
【００８２】
Ｃマスク１２１はｎ型半導体層にコンタクトをさせる窓を開口して、ｐｎ接合の界面端をカバーするように絶縁膜を成長させる領域を決めるためのマスクである。Ｃマスクは中央のコンタクト窓となるべき領域を覆う。Ｃマスク１２１と錐形成した金属シートとのかぶさりを表す平面図を図１６（Ａ）に示した。Ｃマスク１２１の材料は例えばステンレス板である。中央にある錐を十字に横切るクロス溝部６４にマスクの稜１２２が位置が合わせられる。４箇所にある孔マーク６２を参照してクロス溝５４にマスク稜は図示しないマスク搬送アームで正確に置かれる。図１６（Ｂ）はその様子を示すＸ６Ｘ６断面図である。
【００８３】
Ｃマスク１２１を被せたあと送り機構５５４により金属シートを移動させる。金属シートを移動させながらＳＯＧスプレイ塗り装置５５７によりＳＯＧ（図示しない）をスプレイする。スプレイのあとＣマスク１２１を回収する。
回収のあと送り機構５５４により金属シート６０を移動させる。移動させながら焼成アニール装置５５８によりＳＯＧの溶剤揮発を高温ガス１２Ｂで行い、焼成アニールを高温ガス１２Ａで行う。例えば高温ガス１２Ａは３０ＳＬＭで相対的に高温ガス１２Ｂより流速の早いビーム状に当てて吹き付ける。高温ガス１２Ｂは３ＳＬＭで相対的に高温ガス１２Ａより低速で金属シートにあてる。ガス温度は３００℃とした。相対的に低いシート表面温度を作るガス１２Ｂでアルコール（ＩＰＡ）が蒸発し、そのあと相対的に高い表面温度に到達する１２Ａで照射されてＳＯＧは焼成されて固まる。
焼成されるとＳＯＧはシリコン酸化膜１３１である。Ｃマスク１２１で覆われた領域はｎ型シリコンが露出して周りは接合部を含めてＳＯＧが焼成されて形成されたシリコン酸化膜１３１で被覆される。
【００８４】
図１７（Ａ）にＳＯＧ焼成のシリコン酸化膜１３１を形成させてコンタクト窓１３２が形成された平面構造を示す。コンタクト窓１３２にはｎ型シリコン１１１が露出している。Ｘ８Ｘ８断面構造を図１７（Ｂ）に、Ｘ９Ｘ９断面構造を図１７（Ｃ）に示す。Ｃマスク１３１を回収したあと透明電極マスク（Ｔｍマスク）１４１をセットする。
【００８５】
Ｔｍマスク１４１は、露出したｎ型半導体層に透明電極膜をコンタクトをさせ、かつ絶縁膜と露出させたｎ型半導体の境目を覆う窓を開口してある。Ｔｍマスク１４１と金属シートとのかぶさりを表す平面図を図１８（Ａ）に示した。Ｔｍマスク１４１の材料は例えばアルミニュームである。４箇所にあるマスクアラインメント孔１４２にマスクアラインメント突起６６が貫通してマスクが位置合わせされる。図１８（Ｂ）はその様子を示すＸ１０Ｘ１０断面図である。マスクと基板の位置合わせは位置合わせ確認孔１４３で確認する。
【００８６】
Ｔｍマスク１４１を被せたあと送り機構５５４により金属シート６０を移動させる。金属シート６０を移動させながら透明電極材料のＺｎＯ塗布原料をスプレイ塗り装置５５９によりＺｎＯをスプレイする。スプレイのあとＴｍマスク１４１を回収する。スプレイされたＺｎＯ膜（図示しない）が残る。
【００８７】
Ｔｍマスク回収のあと送り機構５５４により金属シート６０を移動させる。移動させながら低抵抗化アニール装置５６０によりＺｎＯ塗布膜の溶剤揮発を窒素の高温ガス１２Ｂで行い、低抵抗化アニールを窒素の高温ガス１２Ａで行う。例えば高温ガス１２Ａは３０ＳＬＭで相対的に高温ガス１２Ｂより流速の早いビーム状に当てて吹き付ける。高温ガス１２Ｂは１ＳＬＭで相対的に高温ガス１２Ａより低速で金属シートにあてる。ガス温度は６００℃とした。相対的に低いシート表面温度を作るガス１２Ｂで溶剤が蒸発し、そのあと相対的に高い表面温度に到達する１２Ａで照射されてＺｎＯの中の不純物（例えばアルミニュームＡｌ）が移動して低抵抗化処理が完了したＺｎＯ膜１５１が形成される。
【００８８】
図１９（Ａ）に透明電極を形成させた構造の平面図を示す。ｎ型半導体層（ｎ型シリコン１１１）に透明電極膜（低抵抗化処理のＺｎＯ膜１５１）をコンタクトさせ、かつ絶縁膜（シリコン酸化膜１３１）とｎ型半導体の境目を覆う透明電極が形成された。Ｘ１１Ｘ１１断面構造を図１９（Ｂ）に示す。Ｔｍマスク１５１を回収したあと電極ラインマスク（Ｍマスク）１６１をセットする。
【００８９】
Ｍマスク１６１は、透明電極膜に電極となるラインを形成する窓を開口してある。Ｍマスク１６１と金属シートとのかぶさりを表す平面図を図２０（Ａ）に示した。Ｍマスク１６１の材料は例えばアルミニュームである。４箇所にあるマスクアラインメント孔１６２にマスクアラインメント突起６６が貫通してマスクが位置合わせされる。
【００９０】
図２０（Ｂ）はその様子を示すＸ１２Ｘ１２断面図である。マスクと基板の位置合わせは位置合わせ確認孔１６３で確認する。Ｍマスク１６１を被せたあと送り機構５５４により金属シート６０を移動させる。金属シート６０を移動させながら電極材料の銀塗布原料をスプレイ塗り装置５６１により銀をスプレイする。スプレイのあとＭマスク１６１を回収する。スプレイされた銀膜（図示しない）が残る。
【００９１】
Ｍマスク回収のあと送り機構５５４により金属シート６０を移動させる。移動させながら金属アニール装置５６２により銀塗布ライン（図示しない）の溶剤揮発を窒素の高温ガス１２Ｂで行い、酸化膜破壊のためのアニールを水素の高温ガス１２Ａで行う。例えば高温ガス１２Ａは３０ＳＬＭで相対的に高温ガス１２Ｂより流速の早いビーム状に当てて吹き付ける。高温ガス１２Ｂは１ＳＬＭで相対的に高温ガス１２Ａより低速で金属シートにあてる。ガス温度は６００℃とした。相対的に低いシート表面温度を作るガス１２Ｂで溶剤が蒸発し、そのあと相対的に高い表面温度に到達する１２Ａで照射されて銀の粒子の酸化皮膜を破壊して低抵抗化処理が完了した電極ライン１７１が形成される。
図２１（Ａ）に電極ラインを形成させた構造の平面図を示す。また、このＸ１３Ｘ１３断面構造を図２１（Ｂ）に示す。
以上の処理が終わった金属シートは太陽電池セルユニット５６３が作製されたシートである。回収する工程に移る。回収は切断機６４で切断して金属シート６０を個別に切り離して太陽電池セルユニット５６３が回収される。切断しないときは、金属シート６０を金属シート回収ロール５６５に回収される。
【００９２】
以上は連続したシートに太陽電池セルユニットを作製する例であった。連続させず、尖頭を有する錐を形成した金属基板シート６０を個別のシートに切り離して供給して個別に工程ユニットを行う実施例を図２２に示す。尖頭錐形成の加工の済んだ金属シート基板１８０を基板供給カセット１８１にセットする。カセット１８１は上下に移動する。基板押し出し機１８２で基板１８０を押しだして基板送り機構１８３の突起１８４を間隔孔６５に貫通させる。
【００９３】
マスク１８６を被せたあと基板が送られる。送りベルト１８５で基板は移動させる。ガス吹き付け装置１８７により膜形成、あるいはアニールの処理工程を行う。処理工程は例えば、既に上述したシリコン膜形成、絶縁膜形成、電極膜形成工程である。ここでは膜１８８を形成させた例を示す。吹きつけ工程が終わったあとマスク１８６を外して回収する。処理した基板１８９は上下できる基板回収カセット１９０に収納する。
以上、個別の金属シート基板にガス吹き付け処理を個別に行い、処理基板を回収する例を示した。
【産業上の利用可能性】
【００９４】
本発明は、薄膜型太陽電池を廉価に大量生産する工程に適用できる。
【符号の説明】
【００９５】
１０  支持台
１１  基板
１２  高温ガス
１２Ａ  高温ガス
１２Ｂ  高温ガス
１３  加熱器
１４  アパーチャー
１５  ノズル
１６  シラン
１７  石英管
１８  高温の空間
１９  シリコン膜
２０  プレスで凹凸表面を作った金属基板
２１  ＳｉＣ結晶層
２２  ｐ型シリコン結晶層
２３  ｎ型シリコン結晶層
２４  ｎ型ＳｉＣ層
２５  透明電極層
６０  金属シート
６１  整列尖頭錐領域
６２  孔マーク
６３  凹凸マーク
６４  平坦溝部
６５  間隔孔
６６  マスクアラインメント突起
６７  稜
６８  駆動孔
６９  シートの周辺平坦部
７１  錐
７２  錐の斜面
８１  Ｐマスク
８２  マスクアラインメント孔    
８３  位置合わせ確認孔
８４  リフトピン
８５  リフトピン孔
９１  Ｐ型シリコン  
１０１  ｎマスク
１０２  マスクアラインメント孔
１０３  位置合わせ確認孔
１１１  ｎ型シリコン
１２１  Ｃマスク
１２２  Ｃマスク稜
１３１  シリコン酸化膜
１３２  コンタクト窓
１４１  透明電極マスク（Ｔｍマスク）
１４２  マスクアラインメント孔
１５１  透明電極ＺｎＯ膜
１６１  電極ラインマスク
１６２  マスクアラインメント孔
１６３  金属ライン窓
１７１  電極ライン
１８０  尖頭錐加工をした金属シート基板
１８１  基板供給カセット
１８２  基板押し出し機
１８３  基板送り機構
１８４  突起
１８５  送りベルト
１８６  マスク
１８７  ガス吹き付け装置
１８８  膜
１８９  処理した基板
１９０  基板回収カセット
５５０  金属シート基板供給ロール
５５１  ロール
５５２  プレス
５５３  高温ガス吹出し加熱器 
５５４  送り機構
５５５  ｐ型シリコン成長ガス吹き付け装置
５５６  ｎ型シリコン成長ガス吹き付け装置
５５７  ＳＯＧスプレイ塗り装置
５５８  焼成アニール装置
５５９  ＺｎＯスプレイ塗り装置
５６０  低抵抗化アニール装置
５６１  銀スプレイ装置５
５６２  金属アニール装置
５６３  太陽電池セルユニット
５６４  切断機
５６５  金属シート回収ロール
【図１】
2010192479.tif 000003
【図２】
2010192479.tif 000004
【図３】
2010192479.tif 000005
【図４】
2010192479.tif 000006
【図５】
2010192479.tif 000007
【図６】
2010192479.tif 000008
【図７】
2010192479.tif 000009
【図８】
2010192479.tif 000010
【図９】
2010192479.tif 000011
【図１０】
2010192479.tif 000012
【図１１】
2010192479.tif 000013
【図１２】
2010192479.tif 000014
【図１３】
2010192479.tif 000015
【図１４】
2010192479.tif 000016
【図１５】
2010192479.tif 000017
【図１６】
2010192479.tif 000018
【図１７】
2010192479.tif 000019
【図１８】
2010192479.tif 000020
【図１９】
2010192479.tif 000021
【図２０】
2010192479.tif 000022
【図２１】
2010192479.tif 000023
【図２２】
2010192479.tif 000024
【図２３】
2010192479.tif 000025